КОМПОЗИЦИЯ И СПОСОБ ДЛЯ ЗАГУЩЕНИЯ КРЕПКИХ ВОДНЫХ РАССОЛОВ

1. Способ получения жидкости для обслуживания скважины, включающий загущение рассола с плотностью по меньшей мере 11,5 ф/г путем взаимодействия рассола и катионного полисахарида.
2. Способ по п.1, в котором жидкость для обслуживания скважины включает буровой раствор, жидкость для ремонта скважины, жидкость для гидроразрыва, жидкость для переоборудования скважины или жидкость для заканчивания скважины.
3. Способ по п.1, в котором рассол является крепким рассолом.
4. Способ по п.1, в котором рассол имеет плотность от примерно 11,5 до примерно 19,5 ф/г.
5. Способ по п.1, в котором рассол имеет плотность от примерно 14 до примерно 19,5 ф/г.
6. Способ по п.1, в котором рассол содержит раствор по меньшей мере одной водорастворимой соли многовалентного металла.
7. Способ по п.1, в котором рассол содержит соль цинка, выбранную из группы, состоящей из хлорида цинка, бромида цинка, иодида цинка, сульфата цинка и их смесей.
8. Способ по п.1, в котором рассол содержит соль кальция, выбранную из группы, состоящей из хлорида кальция, бромида кальция, иодида кальция и их смесей.
9. Способ по п.1, в котором катионный полисахарид присутствует в количестве от примерно 0,1 до примерно 5% в расчете на вес рассола.
10. Способ по п.1, в котором катионный полисахарид присутствует в количестве от примерно 0,5 до примерно 4% в расчете на вес рассола.
11. Способ по п.1, в котором катионный полисахарид получают взаимодействием реакционно-способного четвертичного аммонийного соединения с полисахаридом или производным полисахарида, выбранным из группы, состоящей из гуаровой смолы, гидроксиалкилгуаровой смолы, карбоксиалкилгуаровой смолы, карбоксиалкилгидроксиалкилгуаровой смолы, гидрофобно модифицированной гуаровой смолы, гидрофобно модифицированной гидроксиалкилгуаровой смолы, гидрофобно модифицированной карбоксиалкилгуаровой смолы, гидрофобно модифицированной карбоксиалкилгидроксиалкилгуаровой смолы, пектина, альгинатов, смолы из бобов рожкового дерева, гуммиарабика, камеди гхатти, сенегальской камеди, каррагинана, гидроксиалкилцеллюлозы, карбоксиалкилгидроксиалкилцеллюлозы, карбоксиалкилцеллюлозы, простых алкиловых эфиров целлюлозы, гидроксиалкилметилцеллюлозы, гидрофобно модифицированной гидроксиалкилцеллюлозы, гидрофобно модифицированной карбоксиалкилгидроксиалкилцеллюлозы, гидрофобно модифицированной карбоксиалкилцеллюлозы, гидрофобно модифицированных простых алкиловых эфиров целлюлозы, гидрофобно модифицированной гидроксиалкилметилцеллюлозы, крахмала, трагакантовой камеди, камеди карайя, камеди таро, тамариндовой камеди, ксантановой камеди, велановой камеди, сукциноглюканов и смесей таковых.
12. Способ по п.1, в котором катионный полисахарид имеет молекулярный вес от примерно 100000 до примерно 2000000.
13. Способ по п.1, в котором катионный полисахарид имеет молекулярный вес от примерно 100000 до примерно 1000000.
14. Способ по п.1, в котором жидкость для обслуживания скважины, содержащая рассол, имеет вязкость от примерно 200 до примерно 15000 сП.
15. Способ по п.1, в котором жидкость для обслуживания скважины, содержащая рассол, имеет вязкость от примерно 200 до примерно 5000 сП.
16. Способ по п.1, в котором катионным полисахаридом является катионная гуаровая смола.
17. Способ по п.1, в котором катионным полисахаридом является гидроксипропилтриметиламмонийхлоридное производное гуаровой смолы.
18. Способ по п.1, в котором катионным полисахаридом является катионная гуаровая смола, имеющая плотность катионных зарядов примерно 1,6 мэкв/г.
19. Композиция жидкости для обслуживания скважины, включающая загущенный крепкий рассол, содержащий соль цинка, соль кальция или смеси таковых, и катионный полисахарид.
20. Композиция по п.19, в которой катионный полисахарид является катионной гуаровой смолой, полученной взаимодействием гуаровой смолы с реакционноспособным четвертичным аминным соединением.
21. Композиция жидкости для обслуживания скважины, включающая загущенный крепкий рассол, содержащий соль кальция, соль цинка или их смеси, и катионный полисахарид, имеющий плотность зарядов примерно 1,6 мэкв/г и молекулярный вес от примерно 100000 до примерно 2000000, полученной взаимодействием гуаровой смолы с четвертичным аммонийным соединением.